(57)【要約】【課題】本発明は、白紙面感に優れ、インキ発色性に優れた塗工ライナー、その塗工ライナーを用いた段ボールシート及び塗工ライナーの製造方法を提供することを主な目的とする。【解決手段】最外となる表層を含む２層以上の紙層を有するライナー原紙の前記表層上に塗工層を備えた塗工ライナーであって、前記塗工層が少なくとも第１塗工層及び前記第１塗工層上に形成された第２塗工層からなる多層構造を有し、前記第１塗工層がカーテン塗工方式またはエアナイフ塗工方式で形成されてなり、前記第１塗工層が顔料として酸化チタンを含有することを特徴とする塗工ライナー。【選択図】なし【特許請求の範囲】
【請求項１】
最外となる表層を含む２層以上の紙層を有するライナー原紙の少なくとも前記表層上に塗工層を備えた塗工ライナーであって、前記塗工層が少なくとも第１塗工層及び前記第１塗工層上に形成された第２塗工層からなる多層構造を有し、前記第１塗工層がカーテン塗工方式またはエアナイフ塗工方式で形成されてなり、前記第１塗工層が顔料として酸化チタンを含有することを特徴とする塗工ライナー。
【請求項２】
前記ライナー原紙の表層側の白色度が６０％以上である場合には、前記塗工ライナーの塗工層側の輝度の標準偏差が４．４０×１０−３以下である、請求項１に記載の塗工ライナー。
【請求項３】
前記ライナー原紙の表層がパルプとして針葉樹晒クラフトパルプを含有し、前記塗工ライナーの塗工層側の白色度が７０％以上であり、且つ平滑度が５０秒以上である、請求項１または２に記載の塗工ライナー。
【請求項４】
前記ライナー原紙の表層側の白色度が１０％以上６０％未満である場合には、前記塗工ライナーの塗工層側の輝度の標準偏差が１．２４×１０−２以下である、請求項１に記載の塗工ライナー。
【請求項５】
前記ライナー原紙の表層がパルプとして針葉樹未晒クラフトパルプを含有し、前記塗工ライナーの塗工層側の白色度が５０％以上であり、且つ平滑度が２０秒以上である、請求項１または４に記載の塗工ライナー。
【請求項６】
前記第２塗工層がブレード塗工方式、カーテン塗工方式及びエアナイフ塗工方式のいずれかの方式で形成されてなる、請求項１〜５のいずれか１項に記載の塗工ライナー。
【請求項７】
請求項１〜６のいずれか１項に記載の塗工ライナーを用いた段ボールシート。
【請求項８】
最外となる表層を含む２層以上の紙層を有するライナー原紙の少なくとも前記表層上に塗工層を備えた塗工ライナーの製造方法であって、前記表層上に顔料として酸化チタンを含有する表層用塗液を用いてカーテン塗工方式またはエアナイフ塗工方式で第１塗工層を形成する工程、前記第１塗工層上に第２塗工層用塗液を用いてブレード塗工方式、カーテン塗工方式及びエアナイフ塗工方式のいずれかの方式で第２塗工層を形成する工程を有し、前記ライナー原紙の表層側の白色度が６０％以上である場合には、前記塗工ライナーの塗工層側の輝度の標準偏差が４．４０×１０−３以下であり、前記表層側の白色度が１０％以上６０％未満である場合には、前記塗工ライナーの塗工層側の輝度の前記標準偏差が１．２４×１０−２以下である塗工ライナーの製造方法。
【発明の詳細な説明】
【技術分野】
【０００１】
本発明は、塗工ライナー、その塗工ライナーを用いた段ボールシート及び塗工ライナーの製造方法に関する。特に、インキ発色性に優れた美粧段ボール用のライナーに関するものである。
【背景技術】
【０００２】
一般に、ライナーは２〜９層程度の多層抄きされた厚紙で、晒パルプを主原料とする原料が表層（ライナーの表面となる最外層）に使用されている白ライナーと、未晒パルプ（未晒パルプの色調は茶系色）を主原料とする原料が表層に使用されている未晒ライナー（以下、茶ライナーともいう）とに大別される。白ライナーの表層は、通常、バージンパルプや、脱墨処理あるいは漂白処理等が施された白色度が高い古紙パルプが用いられている。また、表層のみの対策はコストがかかることから、表下層（表層の直下の層）にもある程度白色度のあるパルプを用いて、中層の色を隠蔽する作用を持たせることもある。ライナーの表層以外の層には脱墨処理あるいは漂白処理等が施されていない古紙パルプが用いられている。
【０００３】
ライナーは、中芯原紙と組み合わせて段ボールシートに加工され、各種包装箱等に使用されるが、近年、段ボール箱の機能が、商品を保管・輸送などの流通過程で受ける物理的な力から守るだけでなく、カラー印刷を施した段ボ−ル箱は、人の目を引く効果が高く、更に、内容物を忠実に表するために、内容物の優良性を強く訴えることが出来る優れた面がある。近年、量販店を中心に、店頭に段ボ−ル箱に製品を詰めたまま販売するということがよく見受けられるようになって来ており、この点からも印刷面が美麗で鮮やかな美粧ライナーが求められている。
【０００４】
優れた白紙外観や印刷外観を有した美粧ライナーを得る方法として、ライナー表面の白色度と色相を所定の範囲に調整すること（特許文献１、２参照）が提案されている。しかしながら、これら特許文献１、２に記載されるライナーでは、ライナー表層の白色度を従来のライナーよりも高くすることで、インキ発色性が向上しているだけで、十分な印刷外観、美粧性が得られないといった問題がある。
【０００５】
印刷外観を高めるため、ライナー表面に顔料と接着剤を主成分とした塗被層を設けることで、平滑性を規定した塗工ライナー（特許文献３）、白色度と色相を規定したダル調の美粧ライナー（特許文献４）、白紙光沢と表面粗さを規定した塗工ライナー（特許文献５）、白色度とＬ＊、ａ＊、ｂ＊を規定し、焼成カオリンを含有した塗工層を塗工したマット調の塗工ライナー（特許文献６）が提案されている。
【０００６】
これらの塗工ライナーは、何れも未塗工ライナーよりもインキ発色性は向上するが、ライナー原紙表面のボコツキに由来する白紙面感ムラ起因のインキ発色ムラが発生し、美粧性が損なわれるといった問題がある。また、特許文献６は白紙光沢が低く、印刷光沢が低いため、十分な美粧性が得られない。
【０００７】
また、近年、段ボール業界においても環境意識の高まりから薄くて、軽い段ボールの要求があり、ライナーの軽量化が図られている。
【先行技術文献】
【特許文献】
【０００８】
【特許文献１】特開２００１−１４６６９７号公報
【特許文献２】特開２００７−１００２７８号公報
【特許文献３】特開２０００−３１４０９５号公報
【特許文献４】特開２００２−３１７３９５号公報
【特許文献５】特開２００５−１６３２１１号公報
【特許文献６】特開２００８−２６６８６５号公報
【発明の概要】
【発明が解決しようとする課題】
【０００９】
本発明は、白紙面感に優れ、インキ発色性に優れた塗工ライナー、その塗工ライナーを用いた段ボールシート及び塗工ライナーの製造方法を提供することを主な目的とする。
【課題を解決するための手段】
【００１０】
本発明者等は、上記従来技術に鑑み、鋭意検討を重ねた結果、塗工層が多層構造を有しており、第１層が顔料として酸化チタンを含有し、特定の塗工方式で塗工層を形成することにより、上記問題点を解決するに至った。即ち、本発明は、下記の塗工ライナーに係る。
【００１１】
項１：最外となる表層を含む２層以上の紙層を有するライナー原紙の少なくとも前記表層上に塗工層を備えた塗工ライナーであって、前記塗工層が少なくとも第１塗工層及び前記第１塗工層上に形成された第２塗工層からなる多層構造を有し、前記第１塗工層がカーテン塗工方式またはエアナイフ塗工方式で形成されてなり、前記第１塗工層が顔料として酸化チタンを含有することを特徴とする塗工ライナー。
【００１２】
項２：前記ライナー原紙の表層側の白色度が６０％以上である場合には、前記塗工ライナーの塗工層側の輝度の標準偏差が４．４０×１０−３以下である、項１に記載の塗工ライナー。
【００１３】
項３：前記ライナー原紙の表層がパルプとして針葉樹晒クラフトパルプを含有し、前記塗工ライナーの塗工層側の白色度が７０％以上であり、且つ平滑度が５０秒以上である、項１または２に記載の塗工ライナー。
【００１４】
項４：前記ライナー原紙の表層側の白色度が１０％以上６０％未満である場合には、前記塗工ライナーの塗工層側の輝度の標準偏差が１．２４×１０−２以下である、項１に記載の塗工ライナー。
【００１５】
項５：前記ライナー原紙の表層がパルプとして針葉樹未晒クラフトパルプを含有し、前記塗工ライナーの塗工層側の白色度が５０％以上であり、且つ平滑度が２０秒以上である、項１または４に記載の塗工ライナー。
【００１６】
項６：前記第２塗工層がブレード塗工方式、カーテン塗工方式及びエアナイフ塗工方式のいずれかの方式で形成されてなる、項１〜５のいずれか１項に記載の塗工ライナー。
【００１７】
項７：項１〜６のいずれか１項に記載の塗工ライナーを用いた段ボールシート。
【００１８】
項８：最外となる表層を含む２層以上の紙層を有するライナー原紙の少なくとも前記表層上に塗工層を備えた塗工ライナーの製造方法であって、前記表層上に顔料として酸化チタンを含有する表層用塗液を用いてカーテン塗工方式またはエアナイフ塗工方式で第１塗工層を形成する工程、前記第１塗工層上に第２塗工層用塗液を用いてブレード塗工方式、カーテン塗工方式及びエアナイフ塗工方式のいずれかの方式で第２塗工層を形成する工程を有し、前記ライナー原紙の表層側の白色度が６０％以上である場合には、前記塗工ライナーの塗工層側の輝度の標準偏差が４．４０×１０−３以下であり、前記表層側の白色度が１０％以上６０％未満である場合には、前記塗工ライナーの塗工層側の輝度の前記標準偏差が１．２４×１０−２以下である塗工ライナーの製造方法。
【発明の効果】
【００１９】
本発明の塗工ライナーは、白紙面感に優れ、インキ発色性に優れる。また、軽量で薄く強度に優れる。
【発明を実施するための形態】
【００２０】
本発明におけるライナー原紙は、紙層が少なくとも最外となる表層を含む２層以上の多層構造を有している。２層以上である場合、表層は段ボールシートの表面を形成し、裏層は段ボールシートの中芯と接着される裏面を形成する。表層と裏層との間に形成される中層、表層と中層との間に形成される表下層を備えていてもよい。
【００２１】
また、ライナー原紙は、表層を構成するパルプの色調が白色系の晒パルプと白色度が高い古紙パルプとを主原料とする白ライナーであってもよく、色調が茶色系の未晒パルプと古紙パルプとを主原料とする茶ライナーであってもよい。
【００２２】
表層を構成するパルプとしては、強度を向上させる観点から、針葉樹晒クラフトパルプ（以下、ＮＢＫＰともいう）及び針葉樹未晒クラフトパルプ（以下、ＮＵＫＰともいう）から選ばれる少なくとも１種が好ましい。晒パルプを主原料とする場合には、ＮＢＫＰの含有割合は、表層のパルプ中５〜１００質量％程度が好ましく、５〜９０質量％程度がより好ましい。未晒パルプを主原料とする場合には、ＮＵＫＰの含有割合は、表層のパルプ中５〜１００質量％程度が好ましく、５〜９０質量％程度がより好ましい。晒パルプの含有割合を増やすことにより、ライナー原紙の白色度を向上することができる。
【００２３】
パルプの叩解度（ＣＳＦ）は、特に限定されないが、２５０〜５００ｍｌ程度が好ましい。叩解度を２５０ｍｌ以上とすることにより、強度を向上することができる。一方、５００ｍｌ以下とすることにより、平滑性を向上させ、印刷適性を高めることができる。
【００２４】
その他のパルプ種としては、例えば、製本、印刷工場等より発生する印刷用塗工紙の裁落を収集した古紙（以下、ケント古紙ともいう）、雑誌古紙、チラシ古紙、新聞古紙、オフィス古紙、情報用紙古紙、段ボール古紙、板紙古紙、紙器古紙等の古紙を脱墨して得られたパルプおよび／または広葉樹晒クラフトパルプ（以下、ＬＢＫＰともいう）等が挙げられる。これらの含有割合としては、晒パルプ、未晒パルプを主原料とする場合ともに、強度の観点から表層のパルプ中０〜９５質量％が好ましく、１０〜９５質量％程度がより好ましい。
【００２５】
表層以外の裏層、中層及び表下層等を構成するパルプとしては、特に限定されず、例えば木材パルプである未晒、晒の化学パルプ、機械パルプ、非木材パルプ、およびケント古紙、雑誌古紙、チラシ古紙、新聞古紙、オフィス古紙、情報用紙古紙、段ボール古紙、板紙古紙、紙器古紙等の古紙を脱墨して得られたパルプ、マニラ麻等のパルプから選ばれる一種又は二種以上を適宜配合して使用される。２層の場合は裏層に、３層以上の場合は中層に、コストダウン及び省資源を目的として脱墨されない古紙パルプが一般に使用されるが、ライナーのグレードにより使用するパルプについて適宜選択して用いることが望ましい。例えば、強度が求められる場合には、未晒クラフトパルプまたは段ボール古紙を使用することが好ましい。また、表下層は、ライナー表層に接する層であるため表面の白色度に影響を及ぼしやすいことから、晒クラフトパルプもしくは脱墨パルプを使用することが好ましい。
【００２６】
内添薬品も必要に応じて使用でき、例えば、硫酸バンド、ロジン等のサイズ剤、ポリアミド、澱粉等の紙力増強剤、濾水歩留まり向上剤、ポリアミドポリアミンエピクロヒドリン等の耐水化剤、染料等が使用される。特に、第１紙層には、塗液の染み込みを抑える観点から、サイズ剤を添加することが好ましい。
【００２７】
本発明におけるライナー原紙は、２層以上のパルプを主原料とする紙層を抄き合わせて多層構造とするものであるが、公知の多層抄き抄紙機、例えば長網フォーマー、円網フォーマーを組み合わせた抄紙機によって製造することができる。抄き合わされる際の各層間に澱粉等の接着剤を噴霧または塗布することにより、各層間の強度を強めることも可能である。
【００２８】
本発明における塗工ライナーは、ライナー原紙の表層上に塗工層を備えている。かかる塗工層は、顔料と接着剤を含有する塗液を塗布及び乾燥することにより形成することができる。また、塗工層は、少なくとも表層上に形成された第１塗工層及び第１塗工層上に形成された第２塗工層からなる多層構造を有している。別言すると、１種の塗液を用いて２以上の塗工層を形成してもよく、また２種以上の塗液を層ごとに使い分けて２以上の塗工層を形成してもよい。
【００２９】
塗工層の層数は、２層以上であれば特に限定されないが、上限は４層程度とすればよく、特に好ましい層数は２層である。各層を形成する塗液の組成は、異なっていることが好ましい。これにより、各塗液の粘度を調節して塗工適性を向上することができる。また、例えばライナー原紙に近い塗工層により隠蔽性を高めて白色度を向上し、最外となる塗工層により印刷適性を向上するなど、機能を分離することでコストを上げることなく品質を向上することができる。
【００３０】
本発明における第１塗工層は、顔料として酸化チタンを含有している。これにより、隠蔽の効果が優れ、白色度が高く、優れた白紙面感を有する塗工ライナーを得ることができる。酸化チタンの含有割合は、第１塗工層中の顔料の全固形量のうち、３〜３０質量％程度が好ましく、５〜２０質量％程度がより好ましく、８〜１５質量％程度が更に好ましい。３質量％以上とすることにより、隠蔽性を向上させ、白色度を高めることができる。酸化チタンを含有させることで隠蔽性は向上するが、含有割合を増やすと印刷光沢が下がる傾向があり、３０質量％を超えて含有させても隠蔽性向上効果が少なくなり、コスト、塗工性の観点から３０質量％以下とすることが好ましい。
【００３１】
本発明は、第１塗工層中に特定の顔料を含有させるものであるが、本発明の所望の効果を損なわない限りにおいて、その他の顔料も使用できる。具体的には、製紙分野で通常使用されている顔料、例えば焼成カオリン、タルク、カオリン、水酸化アルミニウム、二酸化チタン、軽質炭酸カルシウム、重質炭酸カルシウム、硫酸バリウム、酸化亜鉛、サチンホワイト、硫酸カルシウム等が挙げられる。これらの中でも、白色度を向上する観点から、炭酸カルシウムを使用することが好ましい。また、原紙の被覆性を向上させる観点からカオリンを使用するのも好ましい。含有割合としては特に限定されないが、第１塗工層中の顔料の全固形量のうち、炭酸カルシウムを２０〜８０質量％程度、カオリンを１０〜５０質量％程度の割合で使用することが好ましい。
【００３２】
本発明における第２塗工層は、平滑性と印刷仕上がりを高める観点から、顔料として炭酸カルシウムとカオリンとを組合せて使用することが好ましい。含有量としては特に限定されないが、第２塗工層中の顔料の全固形量のうち、軽質炭酸カルシウムを１０〜５０質量％程度、重質炭酸カルシウムを１０〜５０質量％程度、カオリンを１０〜６０質量％程度の割合で使用することが好ましい。なお、プラスチックピグメント等の有機顔料はインキ吸収性が劣るので好ましくない。
【００３３】
本発明における塗液中の接着剤としては、特に限定するものではなく、一般の塗被紙製造分野で使用されている公知の接着剤が適宜使用される。例えば、スチレン−ブタジエン共重合体ラテックス、メチルメタクリレート−ブタジエン共重合体ラテックス、スチレン−メチルメタクリレート−ブタジエン共重合体ラテックス等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合体ラテックス、あるいはこれらの各種重合体ラテックスをカルボキシル基等の官能基含有単量体で変性した重合体または共重合体ラテックス等の水分散性接着剤、ポリビニルアルコール、オレフィン−無水マレイン酸樹脂等の合成樹脂系接着剤、酸化澱粉、陽性澱粉、エステル化澱粉、デキストリン等の澱粉類が挙げられる。これら水分散性および／または水溶性接着剤から１種または２種以上を適宜選択して使用できる。接着剤の含有量は、顔料１００質量部に対して、８〜５０質量部程度が好ましく、より好ましくは１０〜４０質量部程度である。接着剤の含有量を８質量部以上とすることにより、塗工層の強度を高めることができる。一方、５０質量部以下とすることにより、塗工層中における顔料の比率を大きくして、インキ乾燥性、平滑性を向上することができる。
【００３４】
塗工層を形成する塗液中には、保水剤を含有させることが好ましい。これにより、塗液の粘度等の物性を調整でき、塗工適性を向上させることができる。保水剤としては、製紙分野で一般にＣＭＣと呼ばれているカルボキシメチルセルロースのナトリウム塩、ヒドロキシエチルセルロース、合成保水剤と呼ばれている多価カルボン剤アクリル系共重合体やメタクリル酸とアクリル酸エステルの共重合体等が挙げられる。
【００３５】
インキ発色性向上、印刷均一性の仕上がりに関しての効果を阻害しない範囲において、塗液中に防滑剤、染料等の添加剤を含有させることもできる。
【００３６】
本発明における各塗工層の塗工量としては、３〜３０ｇ／ｍ２程度が好ましく、５〜２０ｇ／ｍ２程度がより好ましく、５〜１５ｇ／ｍ２程度が更に好ましい。塗工量をこの範囲とすることにより、経済性にすぐれ、かつ印刷適性に優れたライナーを得ることができる。また、過剰な塗工量によって起きるウェット面の塗工ムラや乾燥後の塗膜の折り曲げ割れ等の欠陥を生じる恐れがない。塗工時の塗液の固形分濃度は、１０〜７５重量％の範囲で選ぶことができるが、好適な塗工量を得るため、また塗工方式に応じて、適宜調整することが好ましい。
【００３７】
本発明では、第１塗工層をカーテン塗工方式またはエアナイフ塗工方式で形成することにより、優れた白紙面感を得ることができる。
【００３８】
第２塗工層の塗工方式は、特に限定されないが、平滑性を向上する観点からブレード塗工方式が好ましい。これにより、印刷適性を向上することができる。印刷方式は特に限定されないが、オフセット印刷やフレキソ印刷は、本発明の効果を遺憾なく発揮することができる態様であり、好ましく用いられる。特に水性フレキソインキに対して優れた発色性と印刷均一性を発揮することができる。また、白色濃淡ムラのないより一層優れた白紙面感を得る観点からは、カーテン塗工方式もしくはエアナイフ塗工方式で形成するのが好ましい。
【００３９】
坪量が１００〜１６０ｇ／ｍ２程度の従来、強度不足から段ボールシートとして使用され難かった紙厚の薄いライナー原紙を用いる場合、強度を向上させる目的で白紙面感に劣る未晒クラフトパルプまたは段ボール古紙を使用することから、本発明の効果を遺憾なく発揮できるため好ましい。これにより、坪量が１２０〜２３０ｇ／ｍ２程度、好ましくは１２０〜１８０ｇ／ｍ２程度の軽量で薄く強度に優れた塗工ライナーを得ることができる。
【００４０】
本発明におけるカーテン塗工方式とは、塗液を流下して自由落下させ支持体に非接触で塗布する方法であり、スライドカーテン法、カップルカーテン法、ツインカーテン法等の公知のものを採用することができ、特に制限されるものではない。また、ブレード塗工方式とは、ベベルタイプやベントタイプに代表されるブレードを使用した塗布法に限らず、ロッドブレード法やビルブレード法等も含む。
【００４１】
本発明における塗工方式では、第１塗工層を塗布及び乾燥して形成した後、第１塗工層上に第２塗工層用塗液を塗布及び乾燥して第２塗工層を形成してもよいし、例えばカーテン塗工方式を用いることにより、第１塗工層用塗液と第２塗工層用塗液を積層した後、塗布し、その後、乾燥させて第１塗工層及び第２塗工層を形成してもよい。また、第１塗工層用塗液を塗布した後、乾燥させることなく第１塗工層用塗液が湿潤状態のうちに第１塗工層塗布面上に第２塗工層用塗液を塗布し、その後、乾燥させて塗工層を形成してもよい。
【００４２】
本発明では、塗工ライナーの評価方法において、塗工層側表面の輝度の標準偏差で白紙面感の評価を行うことにより、官能評価によるバラツキ等の不安定要因を排除して、短時間で白紙面感に優れた塗工ライナーを判別することができる。本発明における輝度の標準偏差は、塗工ライナーの塗工層側表面を、例えばイメージスキャナ等で走査することにより、紙面の白色濃淡の状態を輝度画像として取得し、例えば、得られた画像領域に対して０．１ｍｍ２／画素の取得画像を単位とした任意の画素数毎の輝度を求め、その画像領域における全輝度の標準偏差として求められる。画素数は大きくなると数値差が小さくなって判別することが難しくなる傾向にあることから、２〜８０画素毎の平均輝度標準偏差を求めることが好ましく、２〜４０画素数がさらに好ましく、２〜２０画素数が特に好ましい。
【００４３】
ライナー原紙の表層側の白色度が６０％以上である場合には、塗工ライナーの塗工層側の輝度の標準偏差が４．４０×１０−３以下であることが好ましい。より好ましくは、４．２０×１０−３以下である。更に好ましくは、４．００×１０−３以下である。一方、ライナー原紙の表層側の白色度が１０％以上６０％未満である場合には、前記塗工ライナーの塗工層側の輝度の標準偏差が１．２４×１０−２以下であることが好ましい。これにより、白紙面感に優れ、フレキソ印刷インキ、特に水性フレキソインキに対して優れた発色性と印刷均一性を発揮することができる。
【００４４】
本発明における塗工ライナーは、塗工面や印刷適性をさらに向上させるために、弾性ロールにコットンロールを用いたスーパーカレンダーや弾性ロールに合成樹脂ロールを用いたソフトニップ等のカレンダー装置により平滑化処理を行うことができる。ソフトニップカレンダーは、合成樹脂ロール表面の耐熱温度をコットンロールに比べて高く設定することが可能なため、高温での処理が可能であり、同一の平滑性を目標とした場合、スーパーカレンダーに比べて処理線圧を低く設定できるので好ましい態様である。
【００４５】
本発明では、ライナー原紙の表層側の白色度が６０％以上のいわゆる白ライナーの場合には、塗工ライナーの塗工層側の王研式平滑度が５０秒以上であるのが好ましく、１００秒以上であるのがより好ましく、２００秒以上とするのがさらに好ましい。この場合、塗工ライナーとしては、塗工層側の白色度が７０％以上であることが好ましく、７５％以上であることがより好ましい。一方、原紙ライナーの表層側の白色度が１０〜６０％未満のいわゆる茶ライナーの場合には、塗工ライナーの塗工層側の王研式平滑度が２０秒以上であるのが好ましく、５０秒以上とするのがより好ましい。この場合、塗工ライナーとしては、塗工層側の白色度が５０％以上であることが好ましく、６０％以上であることがより好ましい。白色度と平滑度を高くすることで、印刷の鮮明さが増し、インキ発色性が向上し、美粧性に優れる塗工ライナー及び段ボールシートを得ることができる。
【００４６】
本発明における塗工ライナー上に印刷する際のフレキソインキとしては、特に制限はなく、アルコール型、コソルベント型、水性型、およびＵＶ硬化型等があげられるが、これらのフレキソインキの中でも水性型が安全性、作業性及び経済性の面でも優れており、本発明の効果が最も顕著に表れる実施態様である。
【００４７】
また、使用されるフレキソ印刷機は、印刷ユニットの並び方により、スタック型、ライン型、セントラルインプレッション型の３タイプに分けられるが、いずれのタイプも使用できる。
【００４８】
上記の本発明により得られた塗工ライナーは、少なくとも一方の最外面に備えた段ボール用ライナーとして用いることができ、本発明の段ボールシートが提供される。段ボールシートとしては、中芯の片面にのみライナーが貼合された片面段ボールシート、中芯の両面にライナーが貼合された両面段ボールシート、中芯／ライナーの積層体が複数段設けられた複数段の段ボールシートがあるが、本発明はいずれの段ボールシートにも適用可能である。
【００４９】
ライナーと共に段ボールシートを構成する波状部材の中芯としては特に制限はなく、一般の段ボールシートに使用されているものが使用できる。原料パルプとしては、セミケミカルパルプ（ＳＣＰ）、ケミグラウンドパルプ（ＣＧＰ）、段ボール古紙パルプ、雑誌古紙パルプ、未晒クラフトパルプ、クラフトパルプ、合成繊維等が使用でき、中でも、資源保護の観点から、段ボール古紙パルプや雑誌古紙パルプ等の古紙パルプを多く用いることが好ましい。中芯は積層紙であっても良く、さらには層間に合成樹脂接着剤層を有する積層紙であっても良い。
【００５０】
本発明における段ボールシートは、従来公知の段ボールの製造方法をそのまま適用でき、例えば、中芯とライナーとを、接着性物質を介して貼合するコルゲーター処理を経て製造することができる。接着性物質としては、澱粉糊や合成樹脂（ポリエチレン、ポリプロピレン、ポリアミド、ポリエステル、エチレン−不飽和カルボン酸共重合体、スチレン−ブタジエン共重合体、ブタジエン−アクリロニトリル共重合体、スチレンーブタジエンーアクリロニトリル共重合体、ポリ酢酸ビニル、エチレン−酢酸ビニル共重合体、ポリアクリル酸エステル系共重合体、スチレン−アクリル酸エステル共重合体等）等が挙げられる。
【００５１】
具体的には、（１）中芯又はライナーの表面に、押出ラミネートや合成樹脂エマルジョンの塗布等により接着剤層を形成してから、これらを重ね合わせ、加圧及び加熱して接着する方法、（２）中芯／ライナー間に合成樹脂フィルムを介在させ、これを加圧及び加熱して接着する方法、（３）中芯／ライナー間に合成樹脂のエマルジョンや溶液等の接着剤を介在させ、これを加圧及び加熱して接着する方法等が挙げられる。なお、（２）の方法においては、あらかじめ成形された合成樹脂フィルムを繰り出し、中芯／ライナー間に供給することもできるし、合成樹脂フィルムを溶融押出成形しながら、中芯／ライナー間に供給することもできる。
【００５２】
上記コルゲーター処理を１回実施することで、片面段ボールシートが製造され、複数回繰り返し実施することで、両面段ボールシートや複数段の段ボールシートが製造される。両面段ボールシートは、例えば、中芯とライナーとを加熱加圧ロールで貼合し片面段ボールシートとするシングルフェーサ（ＳＦ）と、ＳＦで得られた片面段ボールシートの中芯側に更にライナーを重ね、加圧しながら熱盤上を走行させ貼合するダブルフェーサ（ＤＦ）とを有するコルゲーターを用いて製造することができる。加熱加圧条件は特に制限はないが、例えば、ＳＦの加熱温度１５０〜２００℃、線圧２０〜４０ｋＮ／ｍ、加圧時間０．０１〜０．２０秒、ＤＦの加熱温度１５０〜２００℃、線圧０．１〜１．０ｋＮ／ｍ、加圧時間２〜７秒等が好ましい。
【実施例】
【００５３】
本発明を実施例により更に詳しく説明するが、本発明はこれらにより限定されるものではない。なお、特に断わらない限り、「部」及び「％」はそれぞれ「質量部」及び「質量％」を示す。
【００５４】
実施例１
（白ライナー原紙の作製）
表層にＮＢＫＰ３０％、ケント古紙７０％を配合し、カナディアンスタンダードフリーネス（ＣＳＦ）３５０ｍｌに調整したパルプを米坪２６ｇ／ｍ２、表下層に板紙古紙１００％を配合し、ＣＳＦ３００ｍｌに調整したパルプを米坪２８ｇ／ｍ２、中層に段ボール古紙１００％を配合し、ＣＳＦ３５０ｍｌに調整したパルプを米坪３６ｇ／ｍ２、裏層に段ボール古紙１００％を配合し、ＣＳＦ３５０ｍｌに調整したパルプを米坪３０ｇ／ｍ２として、４層に抄き合わせた米坪１２０ｇ／ｍ２、表層側の白色度７０．５％の白ライナー原紙を得た。表層にはパルプ１００質量部に対して、サイズ剤（商品名：サイズパイン８３６、荒川化学工業社製）１．０部、硫酸バンド４．０部、紙力剤１（商品名：ＰＴ−１００１、荒川化学工業社製）０．０５部、紙力剤２（商品名：ＯＭ−３、荒川化学工業社製）２．３部を添加した。表下層にはパルプ１００質量部に対して、硫酸バンド０．９部、紙力剤１（商品名：ＰＴ−１００１、前出）０．０５部、紙力剤２（商品名：ＯＭ−３、前出）２．０部を添加した。中層にはパルプ１００質量部に対して、硫酸バンド０．９０部、紙力剤１（商品名：ＰＴ−１００１、前出）０．１５部、紙力剤２（商品名：ＯＭ−３、前出）３．５部を添加した。裏層には硫酸バンド０．９部、紙力剤１（商品名：ＰＴ−１００１、前出）０．１５部、紙力剤２（商品名：ＯＭ−３、前出）０．４部を添加した。
【００５５】
（第１塗工層用塗液の調製）
顔料として、１級カオリン（商品名：ＵＷ−９０、ＢＡＳＦ社製）３０部、微粒重質炭酸カルシウム（商品名：ハイドロカーブ９０、備北粉化工業社製）６０部、酸化チタン（商品名：タイペークＰＦＣ５０３、デュポン社製）１０部からなる顔料スラリー、接着剤として酸化澱粉（商品名：エースＹ、王子コンスターチ社製）４部、スチレン−ブタジエン共重合ラテックス（商品名：ＢＡ０２５、旭化成ケミカルズ社製）１０．５部（いずれも固形分換算）からなる組成物を混合し、さらに助剤として消泡剤および染料を加えて固形分濃度６０％の第１塗工層用塗液を得た。
【００５６】
（第２塗工層用塗液の調製）
顔料として、微粒カオリン（商品名：カオファイン、ＴＨＩＥＬＥ  ＫＡＯＬＩＮ社製）２５部、微粒重質炭酸カルシウム（商品名：ハイドロカーブ９０、前出）４５部、微粒紡錘軽質炭酸カルシウム（商品名：ＴＰ２２１ＧＳ、奥多摩工業社製）３０部からなる顔料スラリー、接着剤として酸化澱粉（商品名：エースＹ、前出）２．５部、スチレン−ブタジエン共重合ラテックス（商品名：ＰＢ１４３０、日本エイアンドエル社製）１１．５部（いずれも固形分換算）からなる組成物を混合し、さらに助剤として消泡剤および染料を加えて固形分濃度６２％の第２塗工層用塗液を得た。
【００５７】
（塗工ライナーの作製）
各塗液を固形分濃度で４５％に希釈した後に、第１塗工層用塗液を上記の白ライナー原紙の表層上にエアナイフコーターを用いたエアナイフ塗工方式により、乾燥重量が１０ｇ／ｍ２（固形分）となるように塗布及び乾燥し、第１塗工層を形成した。ブレードコーターを用いたブレード塗工方式により、第１塗工層上に第２塗工層用塗液を乾燥重量が１０ｇ／ｍ２（固形分）となるように塗布及び乾燥し、第２塗工層を形成した。その後、２ｎｉｐのカレンダー処理を施して、米坪１４０ｇ／ｍ２の塗工ライナーを得た。
【００５８】
実施例２
実施例１の第１塗工層用塗液の調製において、微粒重質炭酸カルシウムの量を６０部に代えて６７部とし、酸化チタンの量を１０部に代えて３部とした以外は、実施例１と同様にして塗工ライナーを得た。
【００５９】
実施例３
実施例１の第１塗工層用塗液の調製において、微粒重質炭酸カルシウムの量を６０部に代えて６５部とし、酸化チタンの量を１０部に代えて５部とした以外は、実施例１と同様にして塗工ライナーを得た。
【００６０】
実施例４
実施例１の第１塗工層用塗液の調製において、微粒重質炭酸カルシウムの量を６０部に代えて５０部とし、酸化チタンの量を１０部に代えて２０部とした以外は、実施例１と同様にして塗工ライナーを得た。
【００６１】
実施例５
実施例１の第１塗工層用塗液の調製において、微粒重質炭酸カルシウムの量を６０部に代えて４０部とし、酸化チタンの量を１０部に代えて３０部とした以外は、実施例１と同様にして塗工ライナーを得た。
【００６２】
実施例６
実施例１の塗工ライナーの作製において、第１塗工層用塗液をエアナイフ塗工方式に代えて、カーテンコーターを用いたカーテン塗布方式により塗布した以外は実施例１と同様にして塗工ライナーを得た。
【００６３】
実施例７
実施例１の塗工ライナーの作製において、第１塗工層用塗液をエアナイフ塗工方式に代えて、カーテンコーターを用いたカーテン塗布方式により塗布し、第２塗工層用塗液をブレードコーターを用いたブレード塗工方式に代えてカーテンコーターを用いたカーテン塗布方式により塗布した以外は、実施例１と同様にして塗工ライナーを得た。
【００６４】
実施例８
実施例１の塗工ライナーの作製において、第１塗工層用塗液をエアナイフ塗工方式に代えて、カーテンコーターを用いたカーテン塗布方式により塗布し、第２塗工層用塗液をブレードコーターを用いたブレード塗工方式に代えてカーテンコーターを用いたカーテン塗布方式により塗布し、第１塗工層用塗液の乾燥重量を１０ｇ／ｍ２に代えて５ｇ／ｍ２（固形分）とし、第２塗工層用塗液の乾燥重量を１０ｇ／ｍ２に代えて５ｇ／ｍ２（固形分）とした以外は、実施例１と同様にして塗工ライナーを得た。
【００６５】
実施例９
実施例１の塗工ライナーの作製において、２ｎｉｐのカレンダー処理を施さなかった以外は、実施例１と同様に塗工ライナーを得た。
【００６６】
実施例１０
実施例１の塗工ライナーの作製において、第１塗工層用塗液をエアナイフ塗工方式に代えて、カーテンコーターを用いたカーテン塗布方式により塗布し、第２塗工層用塗液をブレードコーターを用いたブレード塗工方式に代えてカーテンコーターを用いたカーテン塗布方式により塗布し、第１塗工層用塗液の乾燥重量を１０ｇ／ｍ２に代えて１５ｇ／ｍ２（固形分）とし、第２塗工層用塗液の乾燥重量を１０ｇ／ｍ２に代えて１５ｇ／ｍ２（固形分）とした以外は、実施例１と同様にして塗工ライナーを得た。
【００６７】
比較例１
実施例１の第１塗工層用塗液の調製において、微粒重質炭酸カルシウムの量を６０部に代えて７０部とし、酸化チタンを用いなかった以外は、実施例１と同様に塗工ライナーを得た。
【００６８】
比較例２
実施例１の塗工ライナーの作製において、第１塗工層用塗液をエアナイフ塗工方式に代えて、ブレードコーターを用いたブレード塗工方式により塗布した以外は、実施例１と同様にして塗工ライナーを得た。
【００６９】
比較例３
実施例１の塗工ライナーの作製において、第１塗工層用塗液をエアナイフ塗工方式に代えて、ロッドコーターを用いたロッド塗工方式により塗布した以外は、実施例１と同様にして塗工ライナーを得た。
【００７０】
比較例４
実施例１の塗工ライナーの作製において、第１塗工層用塗液をエアナイフ塗工方式に代えて、カーテンコーターを用いたカーテン塗布方式により塗布し、第２塗工層を設けなかった以外は、実施例１と同様にして塗工ライナーを得た。
【００７１】
実施例１１〜２０
実施例１〜１０の塗工ライナーの作製において、白ライナー原紙に代えて、それぞれ下記の茶ライナー原紙を用いた以外は、実施例１〜１０と同様にして塗工ライナーを得た。
【００７２】
（茶ライナー原紙の作製）
表層にＮＵＫＰ２０％、段ボール古紙８０％を配合し、ＣＳＦ２７０ｍｌに調整したパルプを米坪４０ｇ／ｍ２、表下層に段ボール古紙１００％を配合し、ＣＳＦ３５０ｍｌに調整したパルプを米坪２５ｇ／ｍ２、中層に段ボール古紙１００％を配合し、ＣＳＦ３５０ｍｌに調整したパルプを米坪２０ｇ／ｍ２、裏層に段ボール古紙１００％を配合し、ＣＳＦ３５０ｍｌに調整したパルプを米坪３５ｇ／ｍ２として、４層に抄き合わせた米坪１２０ｇ／ｍ２、表層側の白色度１７．１％の茶ライナー原紙を得た。表層にはパルプ１００質量部に対して、サイズ剤（商品名：サイズパイン８３６、前出）０．４部、硫酸バンド５．５部、紙力剤１（商品名：ＰＴ−１００１、前出）０．１２部、紙力剤２（商品名：ＯＭ−３、前出）２．８部を添加した。表下層にはパルプ１００質量部に対して、サイズ剤（商品名：サイズパイン８３６、前出）０．３部、硫酸バンド２．０部、紙力剤１（商品名：ＰＴ−１００１、前出）０．３５部、紙力剤２（商品名：ＯＭ−３、前出）５．０部を添加した。中層にはパルプ１００質量部に対して、サイズ剤（商品名：サイズパインＳＰＮ−８１５、前出）０．２部、硫酸バンド１．５部、紙力剤１（商品名：ＰＴ−１００１、前出）０．３５部、紙力剤２（商品名：ＯＭ−３、前出）５．０部を添加した。裏層にはパルプ１００質量部に対して、サイズ剤（商品名：サイズパイン８３６、前出）０．５部、硫酸バンド３．０部、紙力剤１（商品名：ＰＴ−１００１、前出）０．３５部、紙力剤２（商品名：ＯＭ−３、前出）５．０部を添加した。
【００７３】
比較例５
比較例１の塗工ライナーの作製において、白ライナー原紙に代えて上記の茶ライナー原紙を用いて、第１塗工層用塗液をエアナイフ塗工方式に代えてカーテンコーターを用いたカーテン塗工方式により塗布した以外は、比較例１と同様にして塗工ライナーを得た。
【００７４】
比較例６〜８
比較例２〜４の塗工ライナーの作製において、白ライナー原紙に代えて、それぞれ上記の茶ライナー原紙を用いた以外は、比較例２〜４と同様にして塗工ライナーを得た。
【００７５】
かくして得られた塗工ライナーについて、以下の評価を行った。その結果は、表１と表２に示す通りであった。
【００７６】
（輝度の標準偏差）
塗工ライナーの塗工層側表面（大きさ：１５×１５ｃｍ）をデジタルスキャナ（ＥＳ−１００００Ｇ、ＥＰＳＯＮ社製）を用いて、解像度：３００ｄｐｉで画像を取り込み、画像解析プログラムを用いて１．５ｍｍ２毎に輝度を求め、取り込んだ画像全体の全輝度の標準偏差を算出した。白紙面感に優れる塗工ライナーとしては、ライナー原紙の表層側の白色度が６０％以上である場合には、標準偏差は４．４０×１０−３以下であることが好ましく、４．２０×１０−３以下であることがより好ましい。一方、ライナー原紙の表層側の白色度が１０％以上６０％未満である場合には、標準偏差は１．２４×１０−２以下であることが好ましい。
【００７７】
（白色度）
塗工層側の白色度をＪＩＳ  Ｐ  ８１４８：２００１に準じて、分光白色度測定計（ＳＣ−１０ＷＴ，スガ試験機社製）を用いて測定した。
【００７８】
（平滑度）
塗工層側の平滑度としてＪＩＳ  Ｐ  ８１５５：２０１０に準じて、王研式平滑度試験機（旭精工社製）を用いて王研式平滑度を測定した。
【００７９】
（印刷光沢）
塗工層側にＲＩ印刷機（明製作所製）で、印刷インキ（商品名：Ｖａｌｕｅｓ−Ｇ墨Ｓタイプ、大日本インキ化学工業社製）を０．７ｃｃ使用して印刷を行い、印刷面を乾燥させた後、６０°光沢度計（ＴＣ−１０８ＤＰＡ、東京電色技術センター社製）で６０°光沢を測定した。
【００８０】
（インキ発色性）
塗工層側にラボフレキソ印刷機（自製）を用いて６００線／インチに彫刻したアニロックスロールで、水性フレキソ藍インキ（商品名：アクワコンテＮＥＯコンク３９藍Ｗ、東洋インキ社製）を使用して印刷を行い、インキ発色ムラを目視により、下記の基準で評価した。
◎：インキ発色ムラがなく、印刷仕上がりが非常に良好。
○：インキ発色ムラがほとんどなく、印刷仕上がりは良好。
△：インキ発色ムラがあり、印刷仕上がりが若干悪い。
×：インキ発色ムラが劣り、印刷仕上がりが悪い。
【００８１】
【表１】
2014173207.tif 000002
【００８２】
【表２】
2014173207.tif 000003